(57)【要約】      （修正有）【課題】使用時に曲げられる方向、すなわちシャフトの長辺と中心軸が平行な方向に対する強度を向上させ、当該シャフトの使用態様を考慮した耐久性を高めた、競技用スティックに使用可能なシャフトを提供する。【解決手段】シャフトは、所定の繊維方向を有する中空状のプリプレグからなる競技用シャフトであって、シャフトの長手方向に垂直な面でみて矩形状断面を備えるシャフトであって、四隅の角部２Ａと、これらの角部を接続する４つの側面部２ａとを備え、４つの側面部は、２つの長辺部２ａａと、２つの短辺部２ａｂとで構成され、長辺部における繊維層の樹脂含有率は、短辺部における繊維層の樹脂含有率よりも高く構成される。【選択図】図４
2020005800.tif 000002
【特許請求の範囲】
【請求項１】
所定の繊維方向を有する中空状のプリプレグからなる競技用シャフトであって、該シャフトの長手方向に垂直な面でみて矩形状断面を備えるシャフトであって、
四隅の角部と、これらの角部を接続する４つの側面部とを備え、該４つの側面部は、２つの長辺部と、２つの短辺部とで構成され、該長辺部における繊維層の樹脂含有率は、該短辺部における繊維層の樹脂含有率よりも高いことを特徴とする、シャフト。
【請求項２】
前記競技用シャフトは、アイスホッケー用のシャフトである、請求項１に記載のシャフト。
【請求項３】
前記プリプレグは、複数のプリプレグシートからなる、請求項１又は２に記載のシャフト。
【請求項４】
前記複数のプリプレグシートのそれぞれは、該シャフトの長手方向に垂直な面でみて矩形状断面の周囲をほぼ覆うように形成される、請求項３に記載のシャフト。
【請求項５】
前記複数のプリプレグシートのそれぞれにおける繊維は、該シャフトの長手方向に垂直な方向視で矩形状断面の周囲をほぼ覆うように連続して形成される、請求項４に記載のシャフト。
【請求項６】
前記長辺部における繊維層の樹脂含有率は、前記短辺部における繊維層の樹脂含有率よりも３％以上高い、請求項１から５までのいずれか１項に記載のシャフト。
【請求項７】
前記長辺部における繊維層の厚さは、前記短辺部における繊維層の厚さよりも５％以上大きい、請求項１から５までのいずれか１項に記載のシャフト。
【発明の詳細な説明】
【技術分野】
【０００１】
本発明は、競技用スティックのシャフト、例えば、アイスホッケーやフィールドホッケーなどのスティックに使用されるシャフトに関する。
【背景技術】
【０００２】
競技用のスティックの構造として、シャフトとブレードからなる様々な構成を有するものが知られている。
【０００３】
このようなスティックは、握持、保持されるシャフトと、該シャフトの先端部に一体的又は着脱可能に装着され、ボールやパックを叩くブレードと、を備える。通常、このような競技用スティックのシャフトとして、例えば、繊維強化プラスチックのような複合材料を用いることが知られている。
【０００４】
このようなシャフトは、例えば、特許文献１では、角形のマンドレルの外周に強化繊維を巻付けて複数の強化繊維層を形成し、この強化繊維層にマトリックスを液相含浸させた状態で硬化させて複合化した繊維強化複合材製中空構造物において、コーナー部における強化繊維層間に、繊維強化複合材を前記マンドレルの軸方向に沿って介在させた繊維強化複合材製中空構造物が開示されている。
【先行技術文献】
【特許文献】
【０００５】
【特許文献１】特開平３−２３４６１４号公報
【発明の概要】
【発明が解決しようとする課題】
【０００６】
しかしながら、特許文献１に係る構造物では、熱変形が均一でかつ小さく、また強度の高い繊維強化複合材製中空構造物を得ることができることが開示されているものの、使用時に曲げられる方向、すなわち当該構造物の長辺と中心軸が平行な方向に対して強度を向上させることについては全く考慮されておらず、当該構造物の使用態様に照らして耐久性が考慮されているとは言い難かった。これは、従来より知られている様々な競技用スティックに広く当て嵌まる。
【０００７】
本発明は上記の事情に鑑みてなされたものであり、その目的とするところは、使用時に曲げられる方向、すなわちシャフトの長辺と中心軸が平行な方向に対する強度を向上させ、当該シャフトの使用態様を考慮した耐久性を高めた、競技用スティックに使用可能なシャフトを提供することにある。本発明のこれら以外の目的は、本明細書全体を参照することにより明らかとなる。
【課題を解決するための手段】
【０００８】
本発明の一実施形態に係るシャフトは、所定の繊維方向を有する中空状のプリプレグからなる競技用シャフトであって、該シャフトの長手方向に垂直な面でみて矩形状断面を備えるシャフトであって、四隅の角部と、これらの角部を接続する４つの側面部とを備え、該４つの側面部は、２つの長辺部と、２つの短辺部とで構成され、該長辺部における繊維層の樹脂含有率は、該短辺部における繊維層の樹脂含有率よりも高く構成される。
【０００９】
本発明の一実施形態に係るシャフトは、前記競技用シャフトとして、アイスホッケー用のシャフトに用いられる。
【００１０】
本発明の一実施形態に係るシャフトにおける前記プリプレグは、複数のプリプレグシートからなる。
【００１１】
本発明の一実施形態に係るシャフトにおける前記複数のプリプレグシートのそれぞれは、該シャフトの長手方向に垂直な面でみて矩形状断面の周囲をほぼ覆うように形成される。
【００１２】
本発明の一実施形態に係るシャフトは、前記複数のプリプレグシートのそれぞれにおける繊維は、該シャフトの長手方向に垂直な方向視で矩形状断面の周囲をほぼ覆うように連続して形成される。
【００１３】
本発明の一実施形態に係るシャフトは、前記長辺部における繊維層の樹脂含有率は、前記短辺部における繊維層の樹脂含有率よりも３％以上高く構成される。
【００１４】
本発明の一実施形態に係るシャフトは、前記長辺部における繊維層の厚さは、前記短辺部における繊維層の厚さよりも５％以上高く構成される。
【発明の効果】
【００１５】
上記実施形態によれば、使用時に曲げられる方向、すなわちシャフトの長辺と中心軸が平行な方向に対する強度を向上させることで、当該シャフトの使用態様を考慮して耐久性を高めた、競技用スティックに使用されるシャフトを提供すること可能となる。
【図面の簡単な説明】
【００１６】
【図１】本発明の一実施形態に係る競技用スティックの構造を示す図である。
【図２】本発明の一実施形態に係るシャフトの斜視図を示す図である。
【図３】本発明の一実施形態に係るシャフトの断面図を示す図である。
【図４】本発明の一実施形態に係る側面部２ａの長辺部２ａａ及び短辺部２ａへの押圧部材を説明する図である。
【図５】長辺部２ａａと短辺部２ａｂとの面圧差と、長辺部２ａａと短辺部２ａｂの樹脂含有率の差との間に相関関係を示す図図である。
【発明を実施するための形態】
【００１７】
以下、本発明に係るスティックの実施形態について、添付図面を参照しながら具体的に説明する。複数の図面において共通する構成要素には当該複数の図面を通じて同一の参照符号が付されている。各図面は、説明の便宜上、必ずしも正確な縮尺で記載されているとは限らない点に留意されたい。
【００１８】
本発明の一実施形態に係るシャフトは、スポーツ競技のスティックに用いることができ、例えば、アイスホッケーやフィールドホッケーなどのスティックに使用することが可能である。なお、当該スティックは、特定のスポーツ競技に限定することを意図するものではない。
【００１９】
図１は、一例として、シャフト２を有する競技用スティック１の全体構成を示す図である。本発明の一実施形態における競技用スティック１は、シャフト２と、シャフト２の先端に装着され、ボールやパック等を打球するブレード５とを備えた構成となっている。
【００２０】
当該シャフト２は、プリプレグ若しくはプリプレグシート、すなわち強化繊維（例えば、炭素繊維、ガラス繊維、アラミド繊維）にエポキシ樹脂、ポリエステル樹脂、フェノール樹脂等のマトリックス樹脂を含浸して形成された素材により構成されている。
【００２１】
本発明の一実施形態におけるシャフト２は、例えば、周方向に沿って引き揃えられた周方向強化繊維や周方向強化繊維と軸方向強化繊維（あるいは、傾斜方向強化繊維）とが織り込まれて成る織布状のものを積層して形成される。
【００２２】
図１に例示する競技用スティック１のブレード５は、用途によって形状や材料が選択され、シャフト２の先端に装着される。この場合、ブレード５については、シャフト２と一体化されていても良いし、交換可能に構成されていても良い。
【００２３】
シャフト２の基端部には、グリップテープ７が巻回されてもよい。通常、シャフト２は、使用者の身長や競技における各人のポジション等に応じてカットされ、このカット部分が隠蔽されるように前記グリップテープ７が巻回されている。なお、グリップテープ７は、シャフト２の外周面に直接、巻回しても良いし、握り性を考慮して、シャフト２に別部材を取着した状態で巻回しても良い。
【００２４】
次に、図２、３を参照して、本発明の一実施形態におけるシャフト２の構造を説明する。図２に示すように、本発明の一実施形態におけるシャフト２は、当該シャフト２の長手方向に垂直な面でみた断面が略矩形形状であり、かつ中空状に形成される。図２に示すように、本発明の一実施形態におけるシャフト２は、四隅の角部２Ａと、これらの角部２Ａ間を繋ぐ４つの側面部２ａとを有している。そして、図３に示すように、当該４つの側面部２ａは、２つの長辺部２ａａと、２つの短辺部２ａｂとからなる。なお、シャフト２の内部には、振動を吸収できるように発泡体等が充填されていても構わない。
【００２５】
ここで、「角部」とは、図３に示されるように、シャフト２の側面部２ａ以外の領域で、外周面が所定のＲをもって（丸み付けられて）形成される部分を含む四隅の領域のことである。
【００２６】
本発明の一実施形態に係るシャフト２は、所定の繊維方向を有する中空状のプリプレグからなる競技用シャフト２であって、該シャフト２の長手方向に垂直な面でみて矩形状断面を備え、四隅の角部２Ａと、これらの角部を接続する４つの側面部２ａとを備え、該４つの側面部２ａは、２つの長辺部２ａａと、２つの短辺部２ａｂとで構成され、該長辺部２ａａにおける繊維層の樹脂含有率（ＲＣ）は、該短辺部２ａｂにおける繊維層の樹脂含有率（ＲＣ）よりも高く構成される。
【００２７】
上記実施形態によれば、使用時に曲げられる方向、すなわちシャフトの長辺と中心軸が平行な方向に対する強度を向上させることで、当該シャフトの使用態様を考慮して耐久性を向上させた競技用スティックに使用されるシャフトを提供することが可能となる。
【００２８】
本発明の一実施形態に係るシャフトは、前記競技用シャフトとして、アイスホッケー用のシャフトに用いられる。
【００２９】
本発明の一実施形態に係るシャフトにおける前記プリプレグは、複数のプリプレグシートからなる。
【００３０】
本発明の一実施形態に係るシャフトにおける前記複数のプリプレグシートのそれぞれは、該シャフトの長手方向に垂直な面でみて矩形状断面の周囲をほぼ覆うように形成される。
【００３１】
本発明の一実施形態に係るシャフトは、前記複数のプリプレグシートのそれぞれにおける繊維は、該シャフトの長手方向に垂直な面でみて矩形状断面の周囲をほぼ覆うように連続して形成される。
【００３２】
本発明の一実施形態に係るシャフトは、前記長辺部における繊維層の樹脂含有率は、前記短辺部における繊維層の樹脂含有率よりも３％以上高く構成される。
【００３３】
本発明の一実施形態に係るシャフトは、前記長辺部における繊維層の厚さは、前記短辺部における繊維層の厚さよりも５％以上大きく構成される。
【００３４】
次に、シャフト２の製造方法の一例につきその概略を説明する。
【００３５】
前述したように、本発明の一実施形態において、まず、樹脂が含浸された少なくとも周方向強化繊維としてのプリプレグ若しくはプリプレグシート、すなわち強化繊維（例えば、炭素繊維、ガラス繊維、アラミド繊維）にエポキシ樹脂、ポリエステル樹脂、フェノール樹脂等のマトリックス樹脂を含浸して形成された素材を用意する（ステップ１）。その他、周方向に沿って引き揃えられた周方向強化繊維や周方向強化繊維と軸方向強化繊維（あるいは、傾斜方向強化繊維）とが織り込まれて成る織布状のものを用いてもよい。また、本発明の一実施形態におけるシャフト２は、各方向の強化繊維のプリプレグを積層して形成するようにしてもよい。
【００３６】
本発明の一実施形態に係るシャフトにおける前記複数のプリプレグシートのそれぞれは、該シャフトの長手方向に垂直な面でみて矩形状断面の周囲を覆うかほぼ覆うような長さを備えるように構成される。すなわち、通常プリプレグシートを巻回する場合、強度低下を防止するため、１ｐｌｙ若しくは約１ｐｌｙ分のシートを用意する。また、本発明の一実施形態に係るシャフトにおける前記複数のプリプレグシートのそれぞれにおける繊維は、該シャフトの長手方向に垂直な方向視で矩形状断面の周囲を覆うかほぼ覆うように連続して形成されるように構成される。
【００３７】
次に、本発明の一実施形態におけるシャフト２は、例えば、断面が矩形に形成された芯金（マンドレル）Ｍに対して、先から元側まで通すようにしてプリプレグシートを巻回する（ステップ２）。プリプレグシートは、前述の通り、織布状にした強化繊維に合成樹脂を含浸させて構成されたものであってもよく、その場合、当該織布状のものを芯金Ｍに対して、所定回数巻回する（ステップ２）。以下、プリプレグシートという場合、このような織布状のものも含まれるものとする。
【００３８】
なお、プリプレグシートについては、それを構成する強化繊維が、周方向のみならず、軸長方向或いは傾斜方向に引き揃えられたもの（一方向プリプレグシート）を含んでいても良い。この場合、シャフトとして割れや折れが生じないように、強化繊維の引き揃え方向が交差するように、一方向プリプレグシートについては重ねて組み合わせることが望ましい。また、シャフトの軸長方向において、部分的に補強されるように、補強用のプリプレグシートを巻回しても良い。そして、このような補強用のプリプレグシートについては、上記プリプレグシートに貼着されていても良い。
【００３９】
次に、プリプレグシートは、端縁が軸長方向に沿って芯金Ｍに対して当て付けられ、アイロン付け等される。そして、ローリングしながら芯金Ｍに巻回して行き、最終的に巻回し終わった段階で固定用のテープを巻回してプリプレグシートを安定させる（ステップ３）。
【００４０】
さらに、プリプレグシートが巻回されてテーピングされた芯金Ｍは、図３に示すように、プリプレグシートの各角部２Ａが露出するように、所定形状の押圧部材３０，３１が側面部２ａの長辺部２ａａ及び短辺部２ａｂにセットされる（ステップ４）。その後、図４に示すように、押圧部材によりプリプレグシートの側面部２ａを押圧する（ステップ５）。この際、押圧部材３０，３１は、矩形の側面部２ａの長辺部２ａａ及び短辺部２ａｂに対して、それぞれ直交方向で、中心に向かうように所定の圧力ないし圧力比で押圧される。当該押圧部材の形状、構造、寸法は図示のものに限られず、適宜設計可能である。また、押圧方法も様々に考えられるが、押圧部材の外側にテーピングを施し圧力を付加するよう構成しても構わない。
【００４１】
そして、この状態で加熱し、プリプレグシートに含浸されている樹脂がプリプレグシートから滲み出すような状態とする（ステップ６）。当該樹脂は、一度ゲル状（ハチミツ状）になるまで柔らかくなる。その後、このような状態のプリプレグシートを硬化させる（ステップ７）。最後に、押圧部材３０、３１及びテーピング２８を取り外す（ステップ８）。そして、芯金Ｍを引き抜く（脱芯工程）ことで、本発明の一実施形態におけるシャフト２を得る（ステップ９）。なお、テーピングには、ＰＰ、ＰＥＴ、ＰＰ／ＰＥＴなど様々な材料が考えられるが、特定の材料に限定されるものではない。なお、形成されたシャフト２の表面に、塗装層４が施されるが、装飾用フィルム等を取着することで、外観を向上させるよう構成しても構わない。
【００４２】
次に、ステップ５における条件のより詳細につき説明する。
【００４３】
表１にシャフト２の角部２Ａが、第１の形状（Ｒ５．７の場合）の場合の各場所における樹脂含有率の結果を示す。
【００４４】
【表１】
2020005800.tif 000003
【００４５】
上記に示す通り、角部２Ａ（位置１、３、５、７）の樹脂含有率（ＲＣ）は、それぞれ３０．９％、３２．０％、３０．３％、３０．２％となった。一方、側面部２ａの長辺部２ａａ（位置４、８）の樹脂含有率は、それぞれ３５．２％、３４．０％となり、短辺部２ａｂ（位置２、６）の樹脂含有率は、それぞれ２５．８％、２４．９％となった。このように、側面部２ａの長辺部２ａａにおける繊維層の樹脂含有率は、該短辺部２ａｂにおける繊維層の樹脂含有率よりも高く構成することができることが判った。
【００４６】
このようにして、本発明の一実施形態に係るシャフトでは、使用時に曲げられる方向、すなわちシャフトの長辺と中心軸が平行な方向に対する強度を向上させることで、当該シャフトの使用態様を考慮して耐久性を向上させた競技用スティックに使用されるシャフトを提供することが可能となる。
【００４７】
また、本発明の一実施形態に係るシャフトは、前記長辺部における繊維層の樹脂含有率は、前記短辺部における繊維層の樹脂含有率よりも３％以上高く構成される。さらに、本発明の一実施形態に係るシャフトは、前記長辺部における繊維層の厚さは、前記短辺部における繊維層の厚さよりも５％以上大きく構成される。
【００４８】
次に、表２にシャフト２の角部２Ａが、第２の形状（Ｒ４．６の場合）の場合の各場所における樹脂含有率の結果を示す。
【００４９】
【表２】
2020005800.tif 000004
【００５０】
上記に示す通り、角部２Ａ（位置１、３、５、７）の樹脂含有率（ＲＣ）は、それぞれ２９．７％、２９．５％、３１．２％、３０．７％となった。一方、側面部２ａの長辺部２ａａ（位置４、８）の樹脂含有率は、それぞれ２７．８％、２４．４％となり、短辺部２ａｂ（位置２、６）の樹脂含有率は、それぞれ２１．４％、２３．３％となった。このように、側面部２ａの長辺部２ａａにおける繊維層の樹脂含有率は、該短辺部２ａｂにおける繊維層の樹脂含有率よりも高く構成することができることが判った。
【００５１】
このようにして、本発明の一実施形態に係るシャフトでは、使用時に曲げられる方向、すなわちシャフトの長辺と中心軸が平行な方向に対する強度を向上させることで、当該シャフトの使用態様を考慮して耐久性を向上させた競技用スティックに使用されるシャフトを提供することが可能となる。
【００５２】
また、本発明の一実施形態に係るシャフトは、前記長辺部における繊維層の樹脂含有率は、前記短辺部における繊維層の樹脂含有率よりも３％以上高く構成される。さらに、本発明の一実施形態に係るシャフトは、前記長辺部における繊維層の厚さは、前記短辺部における繊維層の厚さよりも５％以上大きく構成される。
【００５３】
表３、４、５に、押圧部材による側面部における面圧若しくは面圧比に基づく各場所における樹脂含有率の結果を示す。表３は長辺部２ａａにおける面圧と短辺部２ａｂにおける面圧との面圧差が約−２３％の場合における結果を示す。
【００５４】
【表３】
2020005800.tif 000005
【００５５】
上記に示す通り、角部２Ａ（位置１、３、５、７）の樹脂含有率（ＲＣ）は、それぞれ３３．３％、３４．９％、３１．１％、３３．７％となった。一方、側面部２ａの長辺部２ａａ（位置４、８）の樹脂含有率は、それぞれ３５．８％、３６．５％となり、短辺部２ａｂ（位置２、６）の樹脂含有率は、それぞれ２７．４％、２６．０％となった。このように、側面部２ａの長辺部２ａａにおける繊維層の樹脂含有率は、該短辺部２ａｂにおける繊維層の樹脂含有率よりも高く構成することができることが判った。この場合、前者の樹脂含有率と後者の樹脂含有率との差は約３５％となった。
【００５６】
次に、表４は長辺部２ａａにおける面圧と短辺部２ａｂにおける面圧との面圧差が約−１２％の場合における結果を示す。
【００５７】
【表４】
2020005800.tif 000006
【００５８】
上記に示す通り、角部２Ａ（位置１、３、５、７）の樹脂含有率（ＲＣ）は、それぞれ３０．２％、３１．０％、３１．０％、３３．７％となった。一方、側面部２ａの長辺部２ａａ（位置４、８）の樹脂含有率は、それぞれ３４．７％、３３．９％となり、短辺部２ａｂ（位置２、６）の樹脂含有率は、それぞれ２７．４％、２８．１％となった。このように、側面部２ａの長辺部２ａａにおける繊維層の樹脂含有率は、該短辺部２ａｂにおける繊維層の樹脂含有率よりも高く構成することができることが判った。この場合、前者の樹脂含有率と後者の樹脂含有率との差は約２４％となった。
【００５９】
次に、表５は長辺部２ａａにおける面圧と短辺部２ａｂにおける面圧との面圧差が約２％の場合における結果を示す。
【００６０】
【表５】
2020005800.tif 000007
【００６１】
上記に示す通り、角部２Ａ（位置１、３、５、７）の樹脂含有率（ＲＣ）は、それぞれ３０．２％、３１．２％、３１．４％、３１．５％となった。一方、側面部２ａの長辺部２ａａ（位置４、８）の樹脂含有率は、それぞれ３４．０％、３１．９％となり、短辺部２ａｂ（位置２、６）の樹脂含有率は、それぞれ３４．２％、３０．６％となった。このように、上記面圧ないし面圧差の条件では、側面部２ａの長辺部２ａａにおける繊維層の樹脂含有率と該短辺部２ａｂにおける繊維層の樹脂含有率は同程度となることが判った。この場合、前者の樹脂含有率と後者の樹脂含有率との差は約４％となった。
【００６２】
これらを含めた種々の実験の結果、長辺部２ａａにおける面圧と短辺部２ａｂにおける面圧との面圧差と、長辺部２ａａにおける繊維層の樹脂含有率と該短辺部２ａｂにおける繊維層の樹脂含有率との差との間に相関関係があることが判った。当該相関関係を図５を参照して説明する。
【００６３】
図示の結果において、縦軸に長辺部２ａａにおける面圧と短辺部２ａｂにおける面圧との面圧差を、横軸に長辺部２ａａにおける繊維層の樹脂含有率と該短辺部２ａｂにおける繊維層の樹脂含有率との差を示す。
【００６４】
図示のように、短辺部２ａｂにおける面圧と長辺部２ａａにおける面圧との面圧差が増大する、すなわち、長辺部２ａａにおける面圧が短辺部２ａｂにおける面圧に比べて小さくなっていくと、長辺部２ａａにおける繊維層の樹脂含有率と該短辺部２ａｂにおける繊維層の樹脂含有率との差が大きくなっていく、すなわち、長辺部２ａａにおける繊維層の樹脂含有率は、該短辺部２ａｂにおける繊維層の樹脂含有率よりも高くなっていくことが判った。
【００６５】
その結果、長辺部２ａａにおける面圧や短辺部２ａｂにおける面圧、これらの面圧差を制御（調整）することで、長辺部２ａａにおける繊維層の樹脂含有率及び該短辺部２ａｂにおける繊維層の樹脂含有率を所望のように変化させることができることが判った。例えば、長辺部２ａａにおける面圧や短辺部２ａｂにおける面圧、これらの面圧差を制御（調整）することで、長辺部２ａａにおける繊維層の樹脂含有率を該短辺部２ａｂにおける繊維層の樹脂含有率よりも大きく構成することが可能となった。
【００６６】
このようにして、本発明の一実施形態に係るシャフトでは、使用時に曲げられる方向、すなわちシャフトの長辺と中心軸が平行な方向に対する強度を向上させることで、当該シャフトの使用態様を考慮して耐久性を向上させた競技用スティックに使用されるシャフトを提供することが可能となる。
【００６７】
なお、上記した実施形態において、シャフト２を構成するプリプレグシートは、例えば、強化繊維の引き揃え方向、合成樹脂の含浸量、肉厚、巻回数等について、適宜変形して用いることが可能である。また、上記した実施形態では、繊維が積層構造を成しているが、シャフトが単一の層から形成されていてもよい。
【００６８】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００６９】
１  競技用スティック
２  シャフト
２Ａ  角部
２ａ  側面部
３  樹脂層
４  塗装層
５  ブレード
６  第２の突状部
７  第１の突状部
８  接続部
２８  テーピング
２９  テーピング
３０  押圧部材
３１  押圧部材
【図１】
2020005800.tif 000008
【図２】
2020005800.tif 000009
【図３】
2020005800.tif 000010
【図４】
2020005800.tif 000011
【図５】
2020005800.tif 000012